(57)【要約】  本発明は以下の形態を取る。（１）連続熱収縮応力バラツキが５％以下であり、繊度均一性（Ｕ％  Ｎｏｍａｌ値）が１．２％以下であることを特徴とするポリフェニレンサルファイドモノフィラメント。（２）上記（１）記載のポリフェニレンサルファイドモノフィラメントが巻き取られたドラム形状の繊維パッケージ。  開口変動率の極めて小さい、高精密なフィルターに最適なポリフェニレンサルファイモノフィラメントを提供する。
2016104236.tif 000002
【特許請求の範囲】
【請求項１】
繊維軸方向の連続熱収縮応力バラツキが５％以下、繊度均一性（Ｕ％  Ｎｏｍａｌ値）が１．２％以下であるポリフェニレンサルファイドモノフィラメント。
【請求項２】
請求項１に記載のポリフェニレンサルファイドモノフィラメントが巻き取られたドラム形状のパッケージ。
【請求項３】
ポリフェニレンサルファイド樹脂を溶融し、紡糸口金から吐出した各フィラメントを冷却装置で冷却後、油剤を付与し、加熱された引取ローラーで引き取り、引取ローラーと加熱延伸ローラーとの間で延伸し、ドラム状に巻き取る製造方法において、（ａ）紡糸口金面の中心部と外周部の温度バラツキを３℃以下とし、（ｂ）紡糸口金から１００ｍｍ以下の距離で、５℃以上２０℃以下の冷却風で各フィラメントを冷却することを特徴とするポリフェニレンサルファイドモノフィラメントの製造方法。
【発明の詳細な説明】
【技術分野】
【０００１】
本発明は、ポリフェニレンサルファイド（以下、ＰＰＳと略す）モノフィラメントとそのパッケージに関するものであり、さらに詳しくは、高精密フィルター用途に好適なＰＰＳモノフィラメントに関するものである。
【背景技術】
【０００２】
ＰＰＳは耐熱性、耐薬品性、電気絶縁性等に優れ、機械的強度や成型加工性にも優れることから、金属代替材料や極限環境下に耐え得る材料として広く使用されている。ＰＰＳ繊維についてもこれらの特性を利用して、フィルター、ブラシ用毛材、抄紙ドライヤーカンバス、電気絶縁紙等の産業用資材に使用することが提案されている。例えば特許文献１には繊度斑の少ないＰＰＳ繊維を安定して製造する方法が提案されている。【０００３】
近年、化学、電気・電子、自動車、食品、精密機器、医薬・医療等の製造現場で用いられるフィルター用途において、ＳＵＳ鋼線代替として、ＰＰＳモノフィラメントの検討が盛んに行われている。例えば特許文献２には、モノフィラメントを生産性良く、安価に製造するために、一旦マルチフィラメントを製造して、その後分繊するという方法が提案されている。しかしながら、この方法では、マルチフィラメント製造工程における交絡処理によって、単糸同士に交絡の架かった状態で延伸、熱セットを行なうため、単糸間で延伸や熱セットが不均一となり易く、分繊後のモノフィラメントに繊維軸方向の繊度斑が発生し、均一なモノフィラメントが得られにくい。また分繊工程では、ガイド類が多く存在し、その間に糸条は擦過によるダメージを受け易く、さらには、擦過張力等により、分繊後のモノフィラメントの繊維軸方向の連続熱収縮応力バラツキが大きくなり、均一なモノフィラメントが得られにくい。これらのことから、分繊糸では繊維軸方向の物性の均一性が失われ、高精密なフィルターを得ることはできなかった。【０００４】
また、例えば特許文献３には、寸法安定性の良いＰＰＳモノフィラメントを得るために、ポリアルキレンテレフタレートを少量添加する方法が提案されている。しかしながら、この方法では、ポリアルキレンテレフタレートを添加するために、耐熱性や耐薬品性が低下したり、ブレンド斑によって長手方向における物性の均一性が失われ、高精密なフィルターには適用できないという問題があった。【０００５】
さらに、例えば特許文献４にはフィルター性能の向上を目的として、繊度均一性に優れるＰＰＳモノフィラメントが提案されている。たしかに、一定の精度のフィルターは製造できるものの、近年、飛躍的に高まっているフィルターの高精密化には対応できないことが判明した。これは、フィルターの高精密化にはフィルター製織時の張力バラツキを抑制する必要があり、この点について、何ら解決方法が示唆されていないからである。このように、これまで開口変動率の極めて小さい高精密フィルターに適したＰＰＳモノフィラメントは得られておらず、高精密フィルターに適するＰＰＳモノフィラメントが強く望まれている。
【先行技術文献】
【特許文献】
【０００６】
【特許文献１】特開平１０−６０７３４号公報
【特許文献２】特開２０１２−２４６５９９号公報
【特許文献３】特開２０１１−１０６０６０号公報
【特許文献４】特開２００９−６８１４９号公報
【発明の概要】
【発明が解決しようとする課題】
【０００７】
本発明の課題は、開口変動率の極めて小さい、高精密なフィルターに最適なＰＰＳモノフィラメントを提供することである。
【課題を解決するための手段】
【０００８】
上記課題を解決するために、本発明は以下の形態を取る。
（１）繊維軸方向の連続熱収縮応力バラツキが５％以下、繊度均一性（Ｕ％  Ｎｏｍａｌ値）が１．２％以下であるポリフェニレンサルファイドモノフィラメント。
（２）上記（１）記載のポリフェニレンサルファイドモノフィラメントが巻き取られたドラム形状のパッケージ。
（３）ポリフェニレンサルファイド樹脂を溶融し、紡糸口金から吐出した各フィラメントを冷却装置で冷却後、油剤を付与し、加熱された引取ローラーで引き取り、引取ローラーと加熱延伸ローラーとの間で延伸し、ドラム状に巻き取る製造方法において、（ａ）紡糸口金面の中心部と外周部の温度バラツキを３℃以下とし、（ｂ）紡糸口金から１００ｍｍ以下の距離で、５℃以上２０℃以下の冷却風で各フィラメントを冷却することを特徴とするポリフェニレンサルファイドモノフィラメントの製造方法。
【発明の効果】
【０００９】
本発明のＰＰＳモノフィラメントを用いることにより、耐熱性、耐薬品性を有し、かつ、開口変動率の極めて小さい、高精密なフィルターを提供することが可能となる。
【図面の簡単な説明】
【００１０】
【図１】本発明における製糸プロセスの概略図
【発明を実施するための形態】
【００１１】
本発明に用いられるＰＰＳは、ｐ−フェニレンサルファイドからなる基本繰り返し構造単位を有するものである。他の共重合構造単位を含有しても良い。例えば共重合構造単位としては、ｍ−フェニレンサルファイドやビフェニレンサルファイド等の芳香族サルファイド、またこれらのアルキル置換体、ハロゲン置換体等が挙げられる。また、混合紡糸や複合紡糸等により他のポリマーを添加しても良い。他のポリマーとしては、ポリエステルやポリアミド、ポリオレフィン、ポリイミド等が挙げられる。共重合成分量、ポリマー添加量は、３ｗｔ％以下が好ましい。この範囲であると、良好な耐熱性、耐薬品性を保持することができる。より好ましくは１ｗｔ％以下であり、更に好ましくは添加しないことである。
【００１２】
さらに、酸化防止剤や耐熱剤、熱劣化防止剤、耐候剤等の添加剤も添加することができる。その添加量は１ｗｔ％以下が好ましい。１ｗｔ％以下とすることで、良好な曳糸性を得ることができる。より好ましい範囲は、０．５ｗｔ％以下である。
【００１３】
また本発明に用いるＰＰＳは低分子量物の少ない、クエンチ法により重合されたＰＰＳを用いることが好ましい。低分子量物の少ないポリマーを用いることで、紡糸時の口金汚れを抑制することができ、本発明のＰＰＳモノフィラメントを安定して得ることができる。
【００１４】
極めて高精密なフィルターを得るためには、ＰＰＳモノフィラメントの繊維軸方向の連続熱収縮応力バラツキの抑制と、優れた繊度均一性の両立が必須である。
【００１５】
繊維軸方向の連続熱収縮応力とは、繊維を走行させながら熱処理を行った際に発生する収縮応力を繊維軸方向に連続して測定したものであり、糸給糸ローラーと糸引出ローラーのローラー間に糸条を走行させ、このローラー間で乾熱処理を施し、その後方に設置した張力測定器で連続的に収縮応力（ｃＮ）を測定することにより求まる。またそのバラツキは、上記連続熱収縮応力の標準偏差を平均値で割り返したものである。具体的には、測定頻度を１ｃｍ当たり６回とし、その平均値を１データとして１０００個のデータを採取し、得られた１０００個のデータから、平均値、標準偏差を算出し、次式を用いて連続熱収縮応力バラツキを算出する。平均値、標準偏差は、東レエンジニアリング社製「連続熱収縮測定器  ＦＴＡ−５００」を用いることで自動計算される。
（連続熱収縮応力バラツキ）＝（標準偏差）／（平均値）×１００
本発明では、この繊維軸方向の連続熱収縮応力バラツキがフィルター製織時の張力バラツキに影響していることを見出した。連続熱収縮応力が安定していれば、製織時の張力バラツキは小さくなり、高精密なフィルターを得ることができる。このために必要な連続熱収縮応力バラツキは５％以下であり、３％以下がより好ましい。下限値は０％以上である。
【００１６】
この繊維軸方向の連続熱収縮応力バラツキを５％以下とするための好ましい一つの手段として、延伸工程での延伸張力バラツキを抑制することが挙げられる。
【００１７】
この延伸張力バラツキを抑制するためには、口金面温度のバラツキを３℃以下とすることが好ましく、１．５℃以下とすることがより好ましい。口金面温度のバラツキとは、口金中心部と口金最外周から５ｍｍの任意の４点の合計５点の最高温度と最低温度の差である。口金面温度のバラツキが３℃以下であると、吐出されるポリマー温度が均一となり、吐出・冷却が安定し、その後の延伸工程での延伸張力が安定することが鋭意検討することにより判明した。なお、口金面温度のバラツキを抑制する方法としては、口金面下をヒーターにより保温する方法が挙げられる。それに加え、口金下を加熱蒸気で満たすことがより好ましい。口金面下ヒーターの温度は、紡糸温度±２０℃の範囲が好ましく、紡糸温度±１０℃の範囲がより好ましい。
【００１８】
極めて高精密なフィルターを得るためのもう一つの重要な特性が、ＰＰＳモノフィラメントの繊度均一性である。繊度均一性はウースター斑（Ｕ％  Ｎｏｍａｌ値）で表し、課題である極めて高精密なフィルターを得るためのＵ％は１．２％以下であり、好ましくは１．０％以下、より好ましくは０．９％以下である。下限値は０％以上である。この優れた繊度均一性を得るためには口金から吐出されたポリマーの冷却工程が極めて重要である。
【００１９】
冷却工程では、冷却媒体として気体（空気）を用いることが好ましい。気体（冷却風）による冷却では、液体による冷却と比較してポリマーに対する抵抗が小さく、繊度均一性を確保するのに有利である。
【００２０】
冷却風の温度については５℃以上、２０℃以下とすることが好ましく、５℃以上、１０℃以下とすることがより好ましい。冷却風の温度を２０℃以下にすることでポリマーの冷却が十分となり、繊度均一性の向上に繋がる。
【００２１】
さらに、冷却開始距離は口金面より１００ｍｍ以下とすることが好ましく、８０ｍｍ以下とすることがより好ましい。冷却開始距離を１００ｍｍ以下とすることで、口金から吐出したポリマーの固化点が安定し、繊度均一性の向上に繋がる。
【００２２】
高精密フィルターを得るためには、ＰＰＳモノフィラメントの巻取り形状も極めて重要であり、パッケージはドラム形状であることが好ましい。ドラム形状とすることで、パーン形状において発生する「パーンビケ」と呼ばれるヒケ状の欠点を抑制することができる。
【００２３】
本発明のＰＰＳモノフィラメントの繊度は６〜３３ｄｔｅｘが好ましく、６〜２２ｄｔｅｘがより好ましい。６〜３３ｄｔｅｘとすることで、フィルターを高密度化した際、濾過による圧損を抑制することができる。
【００２４】
また、本発明のＰＰＳモノフィラメントの強度は３．０ｃＮ／ｄｔｅｘ以上であることが好ましく、３．５ｃＮ／ｄｔｅｘ以上であることがより好ましい。強度を３．０ｃＮ／ｄｔｅｘ以上とすることで、フィルターの耐久性向上が図れる。
【００２５】
さらに、本発明のＰＰＳモノフィラメントの熱水寸法変化率は１０％以下が好ましく、６％以下がより好ましい。熱水寸法変化率を１０％以下とすることで、高温環境下での使用時にフィルターの寸法安定性が向上する。
【００２６】
また本発明のＰＰＳモノフィラメントの製造方法は、モノフィラメントを直接紡糸する１工程法を用いることが好ましい。１工程法とすることで、連続熱収縮応力バラツキに影響する延伸張力バラツキを抑制することができる。また、生産性も格段に向上する。
【００２７】
また、本発明のＰＰＳモノフィラメントの製造方法として、一度マルチフィラメントを得た後に、分繊工程を経てモノフィラメントを得る方法も挙げられが、モノフィラメントを直接紡糸する１工程法を用いることが好ましい。
【００２８】
以下に本発明のモノフィラメントの好ましい製造方法の一例について記載する。
【００２９】
本発明に用いられるＰＰＳ樹脂は、前述の通りである。
【００３０】
紡糸に用いるＰＰＳ樹脂は、乾燥機を用いて低分子量物を０．１５ｗｔ％以下とすることが好ましく、０．１ｗｔ％以下とすることがより好ましい。ポリマー中の低沸点物を可能な限り除去しておくことで、溶融紡糸の際、口金面の汚れを抑制し、繊度均一性に優れ、連続熱収縮応力バラツキの小さいＰＰＳモノフィラメントを安定して得ることが可能となる。
【００３１】
溶融紡糸において、ＰＰＳ樹脂の溶融押出は公知の手法を用いることができる。押し出されたポリマーは配管を経由し、ギヤポンプ等公知の計量装置により計量され、異物除去のフィルターを通過後、口金へと導かれる。このときのポリマー温度は３００〜３３０℃が好ましく、３１０〜３２０℃がより好ましい。
【００３２】
繊度均一性に優れるＰＰＳモノフィラメントを得るためには、口金孔の孔径Ｄを０．１０ｍｍ以上、０．５０ｍｍ以下とすることが好ましく、口金孔のランド長Ｌ（口金孔の孔径と同一の直管部の長さ）を孔径Ｄで除したＬ／Ｄは１．０以上、８．０以下が好ましい。また、生産性の観点から１口金当たりの孔数は４以上、糸条冷却の観点から８以下が好ましい。
【００３３】
口金面温度、口金から吐出した糸条の冷却については前述の通りである。
【００３４】
冷却固化された糸条は、加熱された第１ローラーにより引き取られ、前述の通り、連続して第１ローラーと第２ローラーの間で延伸される。第１ローラー、第２ローラーには、片掛け型、セパレートローラー型、ネルソン型が用いることが可能であるが、糸条加熱の安定性と速度固定の観点から、ネルソン型を用いることが好ましい。
【００３５】
第１ローラーの引き取り速度は３００〜１０００ｍ／ｍｉｎが好ましく、４００〜８００ｍ／ｍｉｎがより好ましい、
また第１ローラーの加熱温度はポリマーのガラス転移温度−１０℃以上、Ｔｇ＋２０℃以下であることが好ましい。この範囲とすることで、ＰＰＳの流動性が十分な状態での延伸となり、延伸張力のバラツキを抑制することができる。
【００３６】
また第２ローラーの加熱温度は１４０℃以上、２５０℃以下であることが好ましい。１４０℃以上とすることで、強度、寸法安定性の向上が可能である。
【００３７】
巻き取りについては、公知の巻き取り機を用いることができるが、パッケージ形状としては前述の通り、ドラム形状であることが好ましい。
【００３８】
こうして得られたＰＰＳモノフィラメントは、整経機により目的とするオープニングとなるように整経され、レピア織機やウォータージェット織機等で緯打ち込後、任意の形状にカットされ、フィルターとなる。このフィルターの用途としては、例えば自動車エンジンのインジェクションフィルターや医療現場等のフィルターとして用いられる。
【実施例】
【００３９】
（１）開口変動率
整経機にてＰＰＳモノフィラメントを３８０本／インチ（２．５４ｃｍ）となるように整経し、レピア織機にて３８０本／インチ（２．５４ｃｍ）（開口部が正方形となるように）となるように製織した。この試織反を走査型電子顕微鏡（Ｎｉｋｏｎ社製ＥＳＥＭ−２７００）により倍率１０００倍で観察し、任意の２０ヶ所の各開口部の繊維間距離（各開口部の中で最も距離の広い部分をそれぞれ測定）を０．１μｍオーダーで測定した。開口変動率は次式で算出した。
（開口変動率）＝（標準偏差）／（平均値）×１００
なお、開口変動率は高精密なフィルターの指標である３％以下を合格とした。【００４０】
（２）連続熱収縮応力バラツキ
連続熱収縮応力の測定には、東レエンジニアリング社製「連続熱収縮測定器  ＦＴＡ−５００」を用いた。測定方法は、糸給糸ローラーと糸引き出しローラーのローラー間に５ｍ／ｍｉｎで糸条を走行させ、このローラー間で乾熱処理を施し（温度：１００℃、ユニット長：１０ｃｍ）、熱による応力（ｃＮ）をその後方にある張力測定器で連続的に測定した。測定頻度は１ｃｍ当たり６回とし、その平均値を１データとして１０００個のデータを採取する。得られた１０００個のデータから、平均値、標準偏差を算出し、次式を用いて連続熱収縮応力バラツキを算出する。平均値、標準偏差は該測定器により自動で計算される）
（連続熱収縮応力バラツキ）＝（標準偏差）／（平均値）×１００  。【００４１】
（３）ウースター斑（Ｕ％）
Ｚｅｌｌｗｅｇｅｒ  Ｕｓｔｅｒ社製、ＵＳＴＥＲ  ＴＥＳＴＥＲ  ５を用いて、給糸速度８００ｍ／ｍｉｎ、測定タイプＮｏｍａｌモード、使用スロットルＡＵＴＯ、ツイスターなしで１分間測定し、得られた値をウースター斑（Ｕ％）とした。【００４２】
（４）口金面温度バラツキ
熱電対を用いて、口金中心部と口金最外周から５ｍｍの任意の４点の合計５点の温度を測定。最高温度と最低温度の差を口金面温度バラツキとした。【００４３】
（５）延伸張力バラツキ
東レエンジニアリング製ＴＴＭ−１０１張力計を用いて、第１、第２ローラー間で第２ローラーから約２０ｃｍの箇所の延伸張力を１分間測定し、０．１秒間隔で値を抽出、標準偏差と平均値を算出し、次式より算出した。
（延伸張力バラツキ）＝（標準偏差）／（平均値）×１００  。【００４４】
（６）繊度
ＪＩＳ  Ｌ  １０１３（２０１０）８．３．１  Ａ法に準じて算出した。【００４５】
（７）強度、伸度
ＪＩＳ  Ｌ  １０１３（２０１０）８．５．１に準じて測定した。【００４６】
（８）熱水寸法変化率
ＪＩＳ  Ｌ  １０１３（２０１０）８．１８．１  Ａ法に準じて測定した。【００４７】
以下、実施例により本発明を具体的に説明する。【００４８】
［実施例１］
ＰＰＳポリマーペレットとして東レ（株）製Ｅ２２８０（ガラス転移点；９３℃、クエンチ法）を用い、乾燥機にて低分子量物を０．１％以下に調整したペレットを、紡糸温度３２０℃、単孔吐出量４．２５ｇ／ｍｉｎで溶融紡糸した。その際のポリマー温度は３１３℃であった。紡糸機は、図１に示す１工程法の直接延伸紡糸機を用いた。紡糸には孔数８個、口金孔の孔径（Ｄ）が０．４０ｍｍ、Ｌ／Ｄが６．０の丸孔の口金（１）を使用し、その際、口金面は３３０℃の加熱蒸気にて保温し、口金面温度のバラツキは０．８℃であった。口金から吐出したポリマーは口金面より５０ｍｍで、冷却風吹き出し装置（５）から１０℃の冷却風（４）により冷却し、給油ローラー（７）で給油後、１００℃に加熱した第１ローラー（８）にて、６２５ｍ／ｍｉｎで引き取り、連続して２００℃に加熱した第２ローラー（９）間で４．００倍に延伸を行った。この際の延伸張力バラツキは１１．５％であった。延伸後の糸条は、そのままマイクロカムトラバース型の巻取り機（１０）を用いてドラム形状の繊維パッケージ（１１）に巻き取った後、レピア織機により製織した。【００４９】
得られたＰＰＳモノフィラメントの原糸特性と製織評価（開口変動率）結果を表１に示す。【００５０】
得られたＰＰＳモノフィラメントのＵ％は０．７８％であり、連続熱収縮応力バラツキは２．３％であった。また、開口変動率は１．４％と良好な織物を得た。【００５１】
［実施例２］
口金面の保温方法を加熱蒸気から空気加熱とすること以外は実施例１と同様の方法でＰＰＳモノフィラメントを得た。こうして得られたＰＰＳモノフィラメントの原糸特性と製織評価結果を表１に示す。【００５２】
口金面の保温方法を空気加熱とすることで、口金面温度バラツキは１．３℃とやや大きくなったが、延伸張力バラツキは１３．８％であり、連続熱収縮応力バラツキが２．９％、Ｕ％は０．８５％であった。また、開口変動率が１．８％と良好な織物を得た。【００５３】
［実施例３］
冷却風温度を５℃とすること以外は実施例２と同様の方法でＰＰＳモノフィラメントを得た。こうして得られたＰＰＳモノフィラメントの原糸特性と製織評価結果を表１に示す。【００５４】
冷却風温度を５℃とすることで、実施例２対比、冷却効率は向上し、Ｕ％は０．７５％となったが、口金面温度バラツキは２．２℃と大きくなり、延伸張力バラツキが１５．６％となった。その結果、連続熱収縮応力バラツキも４．４％となったが、開口変動率は２．６％と、良好な織物を得た。【００５５】
［実施例４］
冷却開始距離を１００ｍｍとすること以外は実施例２と同様の方法でＰＰＳモノフィラメントを得た。こうして得られたＰＰＳモノフィラメントの原糸特性と製織評価結果を表１に示す。【００５６】
冷却開始距離を１００ｍｍとすることで、Ｕ％は１．１１％となったが、口金面温度バラツキは１．０℃と安定し、延伸張力バラツキは１２．５％、連続熱収縮応力バラツキは２．７％となった。また、開口変動率は２．８％と良好な織物を得た。【００５７】
【表１】
2016104236.tif 000003
【００５８】
［比較例１］
口金面の保温温度を２９０℃とすること以外は実施例１と同様の方法でＰＰＳモノフィラメントを得た。こうして得られたＰＰＳモノフィラメントの原糸特性と製織評価結果を表２に示す。【００５９】
口金面の保温温度を２９０℃とすることで、Ｕ％は０．９１％となったが、口金面温度のバラツキは３．４℃と大きくなり、延伸張力のバラツキが１８．９％となった。その結果、連続熱収縮応力バラツキは５．３％となった。また、開口変動率は３．９％と満足する織物は得られなかった。【００６０】
［比較例２］
冷却開始距離を１５ｍｍとすること以外は実施例１と同様の方法でＰＰＳモノフィラメントを得た。こうして得られたＰＰＳモノフィラメントの原糸特性と製織評価結果を表２に示す。【００６１】
冷却開始距離を１５ｍｍとすることで、Ｕ％は０．８４％となったが、口金面温度のバラツキは４．１℃と大きくなり、延伸張力のバラツキが２０．８％となった。その結果、連続熱収縮応力バラツキは５．５％となった。また、開口変動率は４．５％と満足する織物は得られなかった。【００６２】
[比較例３］
冷却開始距離を２００ｍｍとすること以外は実施例１と同様の方法でＰＰＳモノフィラメントを得た。こうして得られたＰＰＳモノフィラメントの原糸特性と製織評価結果を表２に示す。【００６３】
冷却開始距離を２００ｍｍとすることで、口金面温度のバラツキは０．７℃と安定し、延伸張力のバラツキは１１．７％となった。その結果、連続熱収縮応力バラツキは２．５％となった。しかしながら、冷却開始距離を長くすることで、Ｕ％は１．４１％となった。また、開口変動率は３．２％と、満足する織物は得られなかった。【００６４】
[比較例４］
ＰＰＳポリマーペレットとして東レ（株）製Ｅ２２８０を用い、乾燥機にて低沸点物を１．０％以下に調整したペレットを、紡糸温度３２０℃、単孔吐出量４．２５ｇ／ｍｉｎで溶融紡糸した。紡糸には孔数８個、口金孔の孔径（Ｄ）が０．４ｍｍ、Ｌ／Ｄが６の丸孔の口金を使用し、その際、口金面は３３０℃の加熱蒸気により保温し、口金面温度のバラツキは０．９℃であった。口金から吐出したポリマーは口金面より５０ｍｍで１０℃の冷却風により冷却し、給油後、６２５ｍ／ｍｉｎで一定回転する非加熱の第１ローラーで引き取り、未延伸糸を得た。【００６５】
この未延伸糸を、延伸機で１００℃に加熱した第１ローラーと２００℃に加熱した第２ロール間で４．００倍に延伸を行った。この際の延伸張力バラツキは２４．５％であった。延伸後の糸条は、パーン形状の繊維パッケージに巻き取った後、レピア織機により製織した。【００６６】
得られたＰＰＳモノフィラメントの原糸特性と製織評価結果を表２に示す。【００６７】
２工程法とすることで、Ｕ％は０．８６％となったが、延伸張力バラツキは２４．５％と大きくなり、連続熱収縮応力バラツキは６．０％となった。また、開口変動率は５．５％となり、さらにはパーン形状とすることで、ヒケ状の斑が発生し織物品位低下を引き起こし、満足する織物は得られなかった。【００６８】
［比較例５］
ポリマーの冷却後、８本の糸条を１本に収束させて、給油、延伸、巻取りを行うこと以外は実施例１と同様の方法でＰＰＳマルチフィラメントを得た。その際、口金面温度のバラツキは１．０℃、延伸張力バラツキは１２．０％と実施例１と比較してやや大きかった。こうして得られたＰＰＳマルチフィラメントを分繊機で分繊した。分繊後の糸条は、パーン形状の繊維パッケージに巻き取った後、レピア織機により製織した。【００６９】
得られたＰＰＳモノフィラメント（分繊糸）の原糸特性と製織評価結果を表２に示す。【００７０】
分繊機には、ＰＰＳモノフィラメント（分繊糸）として巻き取るまでの工程にガイド類が多く存在し、その間に糸条が擦過されダメージを受け易く、分繊糸の連続熱収縮応力バラツキは６．１％となった。また、マルチフィラメント製造工程の際、交絡処理によって交絡した状態で熱セットを行なうため、単糸間で熱セットが不均一となり易く、分繊糸のＵ％は１．５３％となった。また、開口変動率は６．５％となり、さらにはパーン形状とすることで、ヒケ状の斑が発生し織物品位低下を引き起こし、満足する織物は得られなかった。【００７１】
【表２】
2016104236.tif 000004
【００７２】
表１、表２の通り、本発明の実施例で得られたＰＰＳモノフィラメントは、繊度均一性（Ｕ％）、連続熱収縮応力バラツキが小さく、開口変動率の極めて小さい織物を得ることができ、高精密なフィルターを得ることができる。一方、比較例で得られたＰＰＳモノフィラメントは、繊度均一性（Ｕ％）、連続熱収縮応力バラツキいずれも小さくすることができず、高精密なフィルターを得ることができなかった。
【産業上の利用可能性】
【００７３】
本発明により得られるＰＰＳモノフィラメントを用いることにより製造される極めて高精密なフィルターは、化学、電気・電子、自動車、食品、精密機器、医薬・医療等の製造現場で好適に用いられる。
【符号の説明】
【００７４】
１：口金
２：加熱蒸気発生装置
３：口金下ヒーター
４：冷却風
５：冷却風吹き出し装置
６：糸条
７：給油ローラー
８：第１ローラー
９：第２ローラー
１０：巻取り機
１１：パッケージ
【図１】
2016104236.tif 000005
【国際調査報告】
2016104236.tif 000006
2016104236.tif 000007
2016104236.tif 000008
2016104236.tif 000009